(57)【特許請求の範囲】
【請求項１】
マグネシュウム合金又は樹脂製の携帯情報機器の筐体に黒色塗料をプレコートし、
更に調光性を有する繊維長０．１５〜０．６ｍｍ、繊維太さΦ１００〜２００μｍのモルフォ繊維とクリヤーラッカーとの混合液を前記黒色塗料上に塗装する工程を有することを特徴とする携帯情報機器の塗装方法。
【請求項２】
請求項１記載の黒色塗料の膜厚が１μｍ〜５０μｍであることを特徴とする携帯情報機器の塗装方法。
【発明の詳細な説明】
【０００１】
【発明の属する技術分野】
本発明はノート型パソコンや携帯電話等に使用する筐体の塗装に関する。更に詳しくは光を反射、干渉、回折あるいは散乱等により発色する光学機能を有する調光性塗料の塗装方法に関する。
【０００２】
【従来の技術】
近年、社会の情報化が急速に普及しモバイルコンピュータをはじめとする携帯情報機器、携帯電話器等が増大している。これらの装置では外観のファッション性を考慮して塗装を施すのが普通である。
【０００３】
【発明が解決しようとする課題】
そこで発明者は携帯情報機器の外観のファッション性を向上する塗料として調光性の塗料を見出した。しかし、この調光性の塗料は筐体との密着力が弱い。従って、携帯時に人手又は、その他物と擦れると塗装が容易に剥がれるという問題がある。
【０００４】
本発明の目的は、携帯情報機器の外観のファッション性を高め、且つ物と擦れても塗装が容易に剥がれることのない塗装方法を提供するものである。
【０００５】
【課題を解決するための手段】
上記目的を達成するために、請求項１に記載の発明はマグネシュウム合金又は樹脂製の携帯情報機器の筐体に黒色塗料をプレコートし、更に調光性を有する繊維長０．１５〜０．６ｍｍ、繊維太さΦ１００〜２００μｍのモルフォ繊維とクリヤーラッカーとの混合液を前記黒色塗料上に塗装する工程を有することを特徴とする携帯情報機器の塗装方法を提供する。従って、塗料の密着力を増加することができる。尚且つ、携帯情報機器が携帯時に人の手、洋服、鞄等と擦れても塗装が剥がれることがない。
【０００６】
更に、請求項２に記載の発明は調光性を有するモルフォ繊維を塗装したことを特徴とする携帯情報機器を提供する。結果として、携帯情報機器の外観に光を反射、干渉、回折あるいは散乱等により発色する塗料を使用できる。そして携帯情報機器の外観のファッション性を向上できる。
【０００８】
【発明の実施の形態】
＜実施例１＞
図１は本発明に係るモルフォ繊維を塗装した携帯情報機器を示している。
１は携帯情報機器、２は筐体、３は表示部、４は入力部、５はマスクである。この携帯情報機器１の概略は具体的には液晶・ディスプレーからなる表示部３、例えばキボードからなる入力部４、図示しない電源部、制御部を筐体２内に収納している。この携帯情報機器１の筐体２はマグネシュウム合金を射出成形した成形品である。
【０００９】
携帯情報機器の筐体の製造方法について説明する。
１）最初に、携帯情報機器１の筐体２を約６０度Ｃの水中に約８時間、浸漬させて脱脂洗浄する。
２）更に約８０度Ｃの雰囲気中にて筐体２を約１０時間放置して乾燥する。
３）次に、塗装を行わない領域、例えば製品名のプレートを貼りつける領域にマスク５を貼り付ける。このマスク５は耐水性、耐熱性を有している。
４）更に筐体２の所定表面に下地としての黒色塗料をスプレー塗装する。黒色塗料は例えばアサヒペン株の製品名’グロスブラック  ツヤあり’である。黒色塗料の塗装膜厚は１μｍ〜５０μｍである。
５）続いて、黒色塗料が未乾燥状態にてモルフォ塗料を塗装する。
モルフォ塗料は例えば８種類の繊維長の異なる塗料を作った。このモルフォ塗料は具体的には帝人株の製品名モルフォテックス（５ｗｔ％）とイサム塗料株の製品名クリヤーラッカー（９５ｗｔ％）とを混合したものである。各試料のモルフォ繊維太さは均一に約Φ１５０μｍであり、モルフォ繊維長が各々異なる。試料１はモルフォ繊維長が３．０ｍｍであり、試料２は２．０ｍｍであり、試料３は１．０ｍｍ、試料４は０．８ｍｍ、試料５は０．６ｍｍ、試料６は０．４ｍｍ、試料７は０．３ｍｍ、試料８は０．１５ｍｍである。
６）次にスプレーガンでこの各モルフォ塗料を筐体１の所定表面に吹きつけた。
モルフォ塗料の塗装膜厚は約２００μｍである。スプレーガンは岩田塗装機工業株の製品名ＷＩＤＥＲ  ＳＰＲＡＹ  ＧＵＮＷ−８７である。
７）更に、本ベーク工程として、約８０度Ｃの雰囲気中にて約２時間放置してモルフォ塗装を乾燥する。
８）続いてイサム塗料株の製品名クリヤーラッカーをモルフォ塗装の上に刷毛で上塗りして光沢を増加させた。
９）次に、ポストベーク工程として、約８０度Ｃの雰囲気中にて約２時間放置してモルフォ塗装を乾燥する。
１０）塗装を行わない領域に貼りつけたマスク５を取り除いた。
【００１０】
従って、黒色塗料の塗装膜厚を１μｍ〜５０μｍに設けた上にモルフォ繊維を有するモルフォ塗料を塗装した為に黒色塗料の塗装膜内にモルフォ繊維が埋もれる。従って筐体と塗装の密着力が増加した。また下地として暗色系の特に黒色の塗料を使用することでモルフォ繊維の特徴である光を反射、干渉回折、あるいは散乱等の光学機能を増強する。
＜実施例２＞
図２は本発明に係るモルフォ繊維を塗装した携帯電話器を示している。
１は携帯電話器、２は筐体、３は表示部、４は入力部である。この携帯電話器１の概略は具体的には液晶・ディスプレーからなる表示部３、例えばキーボードからなる入力部４、図示しない電源部を筐体２内に収納している。尚、この携帯電話器の筐体はＡＢＳ樹脂を射出成形した成形品である。
各図面において、同一の構成要素には共通の参照符号を付している。
【００１１】
この実施例２が実施例１と異なる点はモルフォ繊維の塗装をＡＢＳ樹脂製の携帯電話器に使用した点である。それ以外は全て実施例１と同じである。
＜塗料の密着力試験＞
塗料の密着力の試験方法はJIS K6766 に準拠した碁盤目試験を用いた。具体的には実施例１の碁盤目試験は筐体に１００ｍｍ×１００ｍｍのテープ状の試験片を貼り付け、この試験片を縦横に５ｍｍの間隔で碁盤目状に切れ目を入れ１００個の子片を編成する。そして筐体に貼りついた試験片上に密着力（１２０ｇｆ／１０ｍｍ）の接着テープを貼りつける。そしてこの接着テープを剥ぎ取り、接着テープに付着して筐体から剥ぎ取られた子片の数量を調べたものである。
【００１２】
表１に塗料の密着力試験結果を記している。
【００１３】
【表１】
0004599711.tif 000002
【００１４】
これら試験結果からモルフォ繊維長が０．６ｍｍより短くなると塗料の密着性が良好となる。更に、０．１ｍｍより短くすればモルフォ繊維の調光性が失われる。またモルフォ繊維が０．８ｍｍより長くなると塗装時にスプレーガンの噴射口にモルフォ繊維が詰まる。結果として最適な繊維長は０．１５〜０．６ｍｍであった。
【００１５】
実施例２の密着力試験方法が実施例１の密着力試験方法と異なるのは、碁盤目試験を３０ｍｍ×３０ｍｍの試験片に５ｍｍの間隔で碁盤目状に切れ目を入れ３６個の子片を編成した点である。それ以外は全て実施例２と同じ方法である。
【００１６】
表２に塗料の密着力試験結果を記している。
【００１７】
【表２】
0004599711.tif 000003
【００１８】
これら試験結果からモルフォ繊維長が０．６ｍｍより短くなると塗料の密着性が良好となる。更に、０．１ｍｍより短くすればモルフォ繊維の調光性が失われる。またモルフォ繊維が０．１ｍｍより長くなると塗装時にスプレーガンの噴射口にモルフォ繊維が詰まる。結果として最適な繊維長は０．１５〜０．６ｍｍである。
【００１９】
【発明の効果】
以上説明したとおり、本発明を用いれば携帯情報機器の外観のファッション性を高め、且つ物と擦れても塗装が容易に剥がれることがない。
【図面の簡単な説明】
【図１】  本発明に係るモルフォ繊維を塗装した携帯情報機器
【図２】  本発明に係るモルフォ繊維を塗装した携帯電話器である。
【符号の説明】
１  携帯情報機器、携帯電話器、
２  筐体、
３  表示部、
４  入力部
５  マスク
【図１】
0004599711.tif 000004
【図２】
0004599711.tif 000005